(57)【要約】【課題】優れた断熱性能と耐火性能を併有し、しかも施工が簡単な外断熱用の耐火断熱ボードを提供する。【解決手段】板状またはブロック状の無機フォーム２の少なくとも屋外側表面に金属製部材３が配置されてなるボード本体１と、ボード本体から外方に突出した状態でボード本体の屋内側表面部分に固定され、耐火断熱ボードを施工する際に被施工面に取り付けられるボード取付体４とを具備し、かつ、他の耐火断熱ボードと接合する際に他の耐火断熱ボードのボード取付体が挿入されるボード取付体挿入部５を屋内側表面部分に有する耐火断熱ボードとする。【選択図】　　　　図１
2004044133.tif 000002
【特許請求の範囲】
【請求項１】
外断熱工法に使用される耐火断熱ボードであって、板状またはブロック状の無機フォームの少なくとも屋外側表面に金属製部材が積層されてなるボード本体と、このボード本体から外側方に突出した状態で該ボード本体の屋内側表面部分に固定され、耐火断熱ボードを施工する際に被施工面に取り付けられるボード取付体とを具備し、かつ、他の耐火断熱ボードと接合する際に他の耐火断熱ボードのボード取付体が収納されるボード取付体収納部を屋内側表面部分に有することを特徴とする耐火断熱ボード。
【請求項２】
前記金属製部材が、金属板、ラス網または金網であることを特徴とする請求項１に記載の耐火断熱ボード。
【請求項３】
前記無機フォームが、結石性無機成分、アルカリ性領域で前記結石性成分の硬化をする水含有第２成分、耐火性付与第３成分および発泡性成分を含む成形材料を発泡させたもの（Ｂ組成の無機フォーム）であることを特徴とする請求項１または２に記載の耐火断熱ボード。
【請求項４】
前記Ｂ組成の無機フォームにおいて、結合性無機成分がアルミナセメント、メタカオリンおよびポルトランドセメントからなる群から選ばれた少なくとも１つであり、アルカリ性領域で結石性成分の硬化をする水含有第２成分が１モルのＫ２Ｏおよび／またはＮａ２Ｏ当たり１〜３モルの二酸化珪素を有する金属珪酸塩溶液であり、耐火性付与第３成分が金属水和物であり、発泡性成分が過酸化水素水であることを特徴とする請求項３に記載の耐火断熱ボード。
【請求項５】
前記無機フォームは少なくとも２層からなる積層構造を有し、少なくとも１層の無機フォームは前記Ｂ組成の無機フォームであり、少なくとも１層の無機フォームは結石性無機成分、アルカリ性領域で結石性成分の硬化をする水含有第２成分および発泡性成分を含む成形材料を発泡させたもの（Ｈ組成の無機フォーム）であることを特徴とする請求項１〜４のいずれか１項に記載の耐火断熱ボード。
【請求項６】
前記Ｈ組成の無機フォームにおいて、結合性無機成分がアルミナセメント、フライアッシュ、活性アルミナおよびポルトランドセメントからなる群から選ばれた少なくとも１つであり、アルカリ性領域で結石性成分の硬化をする水含有第２成分が１モルのＫ２Ｏおよび／またはＮａ２Ｏ当たり１〜３モルの二酸化珪素を有する金属珪酸塩溶液であり、発泡性成分が過酸化水素水であることを特徴とする請求項５に記載の耐火断熱ボード。
【発明の詳細な説明】
【０００１】
【発明の属する技術分野】
本発明は、建築におけるＲＣ造などの構造外壁に行う外断熱工事や、鉄骨造あるいは木造の外壁の外張断熱工事などに用いる耐火断熱ボードに関する。
【０００２】
【従来の技術】
ＲＣ造の壁の断熱についての従来技術を整理すると、内断熱工法と外断熱工法とがある。内断熱は室内側より断熱を行う工法であるが、冬季はコンクリート躯体温度が外気温度に近似するので、熱橋部分（パラペット、バルコニー、間仕切り壁スラブ等から冷気が屋内側スラブまで伝わる部分）の屋内側のコンクリートスラブ表面温度が低温となり、表面結露の誘因となる。
【０００３】
一方、外断熱ではコンクリート躯体温度は室内温度に近似するから、内断熱に比べて熱橋部分は高い温度を維持できる。また、鉄骨造では鉄骨が熱橋として存在するので、結露防止を考えるのであれば断熱材は外側に施工するしかない。
【０００４】
そこで、コンクリート躯体をほとんど外側から断熱材で覆ってしまう外断熱工法に期待が集まっている。外断熱によれば、屋内結露をなくし、居住環境を改善することができ、しかも地球規模で求められている炭酸ガスの削減のための省エネルギーが容易に行えるようになる。
【０００５】
しかし、従来の外断熱工法には次のような問題点があった。まず、有機系断熱材の使用が多いが、ウレタンフォームの着火温度は３１０℃、フェノールフォームの着火温度は５２０℃であり、耐火性が低い。また、無機系断熱材を使用した場合でも、グラスウールの最高使用温度は３００℃、ロックウールの最高使用温度は４００℃であるなど、火災安全性、構造安定性、耐久性が不十分であった。ロックウールについて言えば、４００℃〜６５０℃で収縮して、火災時はロックウールの縮んでしまった空隙を対流電熱と輻射電熱で熱が伝わってしまう。
【０００６】
建物の防火性能については、次のことが必要である。
（周囲の建物との関係で要求される防火性能）
周囲の火災による輻射熱、対流熱、飛び火、および自らの出火による噴出炎により、外装材や断熱材などが着炎し、その火災が拡大したり、滴下炎が飛散するなど周囲への延焼やその危険性を助長したり、壁体などの耐火性能を損ない倒壊などを生じて周囲に損害を与えたりしないこと。
【０００７】
（建築単体として要求される防火性能）
周囲の火災による輻射熱、対流熱、飛び火、および自らの出火による噴出炎により、外装材や断熱材などが着炎し、その火災が拡大して火気が窓などから建築物内へ侵入して出火したり、その火災がさらに上階への延焼の危険性を助長したり、着火拡大して炎や煙、ガスが避難や消防活動に支障を与えたり、火熱により外装材などが剥落、爆裂などを起こして、同じく避難や消防活動に支障を与えたりしないこと。
【０００８】
【発明が解決しようとする課題】
しかし、従来技術では、外壁を外側から断熱する場合に、断熱と耐火の両性能を同時に満足させながら簡単に施工することができる断熱材と施工方法は存在しなかった。すなわち、例えば特表平６−５０３７９８に示されたような組成の無機フォームが知られているが、この組成では少ない厚さで火災時の無機フォームの裏面温度を可燃物燃焼温度以下にするには不十分である。１０００℃での耐火性能と低い熱還流率（ｋ値：ｋｃａｌ／ｍ２ｈ℃）を実現するためには、無機フォーム自体が従来断熱材に比較して重く、厚くなり、釘やビス止めも難しくなる。
【０００９】
本発明は、前述した事情に鑑みてなされたもので、優れた断熱性能と耐火性能を併有し、しかも施工が簡単な外断熱用の耐火断熱ボードを提供することを目的とする。
【００１０】
【課題を解決するための手段】
本発明者らは、前記目的を達成するため、通常の火災による火熱（１０００℃程度）が１時間以上あるいは２時間以上加えられた場合に、構造耐力上支障のある変形、溶融、破壊、その他の損傷を生じない非損傷性と、当該加熱面以外の面の温度が可燃物燃焼温度である平均温度で１６０℃を超えず、最高温度で２００℃を超えない遮熱性と、亀裂その他損傷を生じて火炎を屋外にだすことのない非発炎性とを有し、しかも簡単に断熱施工を行うことができる耐火断熱ボードを得るべく鋭意検討を行った。
【００１１】
本発明は、上記検討の結果なされたもので、下記（１）〜（６）に示す耐火断熱ボードを提供する。
（１）外断熱工法に使用される耐火断熱ボードであって、板状またはブロック状の無機フォームの少なくとも屋外側表面に金属製部材が積層されてなるボード本体と、このボード本体から外側方に突出した状態で該ボード本体の屋内側表面部分に固定され、耐火断熱ボードを施工する際に被施工面に取り付けられるボード取付体とを具備し、かつ、他の耐火断熱ボードと接合する際に他の耐火断熱ボードのボード取付体が収納されるボード取付体収納部を屋内側表面部分に有することを特徴とする耐火断熱ボード。
【００１２】
（２）前記金属製部材が、金属板、ラス網または金網であることを特徴とする（１）の耐火断熱ボード。
【００１３】
（３）前記無機フォームが、結石性無機成分、アルカリ性領域で前記結石性成分の硬化をする水含有第２成分、耐火性付与第３成分および発泡性成分を含む成形材料を発泡させたもの（Ｂ組成の無機フォーム）であることを特徴とする（１）、（２）の耐火断熱ボード。
【００１４】
（４）前記Ｂ組成の無機フォームにおいて、結合性無機成分がアルミナセメント、メタカオリンおよびポルトランドセメントからなる群から選ばれた少なくとも１つであり、アルカリ性領域で結石性成分の硬化をする水含有第２成分が１モルのＫ２Ｏおよび／またはＮａ２Ｏ当たり１〜３モルの二酸化珪素を有する金属珪酸塩溶液であり、耐火性付与第３成分が金属水和物であり、発泡性成分が過酸化水素水であることを特徴とする（３）の耐火断熱ボード。
【００１５】
（５）前記無機フォームは少なくとも２層からなる積層構造を有し、少なくとも１層の無機フォームは前記Ｂ組成の無機フォームであり、少なくとも１層の無機フォームは結石性無機成分、アルカリ性領域で結石性成分の硬化をする水含有第２成分および発泡性成分を含む成形材料を発泡させたもの（Ｈ組成の無機フォーム）であることを特徴とする（１）〜（４）の耐火断熱ボード。
【００１６】
（６）前記Ｈ組成の無機フォームにおいて、結合性無機成分がアルミナセメント、フライアッシュ、活性アルミナおよびポルトランドセメントからなる群から選ばれた少なくとも１つであり、アルカリ性領域で結石性成分の硬化をする水含有第２成分が１モルのＫ２Ｏおよび／またはＮａ２Ｏ当たり１〜３モルの二酸化珪素を有する金属珪酸塩溶液であり、発泡性成分が過酸化水素水であることを特徴とする（５）の耐火断熱ボード。
【００１７】
本発明の耐火断熱ボードは、無機フォームの少なくとも屋外側表面に金属製部材が積層されてなるボード本体を用いたので、無機フォームと金属製部材との相乗作用により優れた断熱性能と耐火性能を併有する。また、ボード本体から突出し、施工の際に被施工面に取り付けられるボード取付体と、他の耐火断熱ボードと接合する際に他の耐火断熱ボードのボード取付体が収納されるボード取付体収納部を設けたので、施工が簡単であると同時に取付体が耐火的に保護される。
【００１８】
以下、本発明につきさらに詳しく説明する。本発明の耐火断熱ボードは、前述したボード本体、ボード取付体、ボード取付体収納部を有している。ボード本体は、板状またはブロック状の無機フォームの少なくとも屋外側表面に金属製部材が積層されたものである。金属製部材は、無機フォームの屋外側表面のみを覆うものでもよく、全面を覆うものでもよく、屋外側表面および屋内側表面のみを覆うものでもよく、屋外側表面、屋内側表面および側面の一部を覆うものでもよい。金属製部材の種類に限定はないが、例えば金属板、ラス網または金網を好適に使用することができる。また、金属製部材の材料は１０００℃以上での引っ張り強度が得られる金属、例えば鉄、ステンレス、チタン等が好ましい。無機フォームについては後述する。ボード取付体は、耐火断熱ボードを施工する際に被施工面に取り付けることができるものであればよく、その材質、形状、構造等は適宜設定することができる。また、ボード取付体収納部は上記ボード取付体を収納することができる形状、構造であればよい。
【００１９】
本発明の耐火断熱ボードは、例えば、板状またはブロック状の無機フォームの屋外側表面を金属板、ラス網、金網等の金属製部材で覆ったボード本体を具備するとともに、このボード本体の屋内側上端よりさらに上へひさし状にせりだした板状のボード取付体を備え、かつボード本体の屋内側下端に、下側に接合した他の耐火断熱ボードのボード取付体を収納する凹部（ボード取付体収納部）を有している。
【００２０】
本発明の耐火断熱ボードをコンクリート躯体、鉄骨、木造の壁などへ取り付ける際には、ボード取付体をアンカーボルトやドライブビス等で被施工面に取り付けることができる。外壁表面の形成は、耐火断熱ボードの屋外側表面がラス網や金網の場合は、モルタルを塗ることにより壁が簡単に完成する。モルタルはラス網とだけでなく、無機フォームとも結合する。耐火断熱ボードの屋外側表面が金属板の場合には、耐火断熱ボードを被施工面に取り付けるだけで壁が完成する。この場合、ボード取付体に防水のための雨返しの役割を持たせることができる。耐火断熱ボードの屋外側表面が金属板または金網の場合には、耐火断熱ボードを全て取り付けた後に、この上へ金属板等を取り付けることによっても外壁が完成する。
【００２１】
次に、無機フォームについて説明する。本発明において、無機フォームは、結石性無機成分、アルカリ性領域で前記結石性成分の硬化をする水含有第２成分、耐火性付与第３成分および発泡性成分を含む成形材料を発泡させた耐火性能の高いもの（Ｂ組成の無機フォーム）であることが好ましい。無機フォームとしてＢ組成のものを用いた場合、Ｂ組成の無機フォームは高温時に含有する結晶水を放出し、さらに気化熱を奪うため、より優れた耐火性能、耐熱性能、断熱性能を有する耐火断熱ボードを得ることができる。
【００２２】
また、上記Ｂ組成の無機フォームにおいて、結合性無機成分がアルミナセメント、メタカオリンおよびポルトランドセメントからなる群から選ばれた少なくとも１つであり、アルカリ性領域で結石性成分の硬化をする水含有第２成分が１モルのＫ２Ｏおよび／またはＮａ２Ｏ当たり１〜３モルの二酸化珪素を有する金属珪酸塩溶液であり、耐火性付与第３成分が金属水和物であり、発泡性成分が過酸化水素水であることが好適である。ここで、結石性無機成分にアルミナセメント、メタカオリン、ポルトランドセメントを用いているのは、アルミナセメントは硬化反応を早くする効果、ポルトランドセメントは長期の圧縮強度向上効果、メタカオリンはポゾラン反応によるポルトランドセメントの組織強化効果を有するためである。
【００２３】
上記Ｂ組成の無機フォームにおける各成分の配合量は、結石性無機成分を１００重量部に対し、アルカリ性領域で前記結石性成分の硬化をする水含有第２成分を１５０〜４５０重量部、耐火性付与第３成分を５０〜３００重量部、発泡性成分を５〜５０重量部とすることが適当である。結石性無機成分１００重量部に対し水含有第２成分を１５０〜４５０重量部としているのは、１５０重量部より少ないと硬化反応に必要なアルカリ量が不足して製造時に硬化不良が発生しやすく、４５０重量部を超えると得られる無機フォームの耐水性が悪くなるからである。耐火性付与第３成分を５０〜３００重量部としているのは、５０重量部より少ないと得られる無機フォームの十分な耐火性が得られず、３００重量部を超えると無機フォームが硬化しにくくなるからである。発泡性成分を５〜５０重量部としているのは、５重量部より少ないと十分な発泡倍率（断熱性）が得られず、５０重量部より多いと気泡の破れが多くなりすぎ、無機フォームの強度が低下するからである。
【００２４】
より具体的には、Ｂ組成の無機フォームは、例えば、結合性無機成分としてアルミナセメント、メタカオリンおよびポルトランドセメントから選ばれるもの、好ましくはこれら３種全てを適宜割合で１００重量部、アルカリ性領域で結石性成分の硬化をする水含有第２成分として１モルのＫ２Ｏおよび／またはＮａ２Ｏ当たり１〜３モルの二酸化珪素を有する金属珪酸塩溶液を１５０〜４５０重量部、耐火性を付与するための第３成分として結晶水を有する水酸化アルミニウムおよび／または結晶水を有する水酸化マグネシウムを５０〜３００重量部、および発泡剤として過酸化水素水（１０〜２０％濃度）を５〜５０重量部使用して成形材料を調製し、この成形材料を発泡成形後、加熱硬化乾燥して得ることができる。
【００２５】
本発明では、無機フォームを１層としてもよいが、２層以上の積層構造としてもよく、その場合には少なくとも１層の無機フォームは前記Ｂ組成の無機フォーム、他層の無機フォームは結石性無機成分、アルカリ性領域で結石性成分の硬化をする水含有第２成分および発泡性成分を含む成形材料を発泡させた断熱性能の高いもの（Ｈ組成の無機フォーム）とすることができる。このようにＢ組成の無機フォームとＨ組成の無機フォームとを組み合わせた場合には、Ｂ組成の無機フォームで耐火性能を向上させ、Ｈ組成の無機フォームで断熱性能を向上させることにより、無機フォームの総厚さを薄くすることができる。
【００２６】
上記Ｈ組成の無機フォームにおいては、結合性無機成分がアルミナセメント、フライアッシュ、活性アルミナおよびポルトランドセメントからなる群から選ばれた少なくとも１つであり、アルカリ性領域で結石性成分の硬化をする水含有第２成分が１モルのＫ２Ｏおよび／またはＮａ２Ｏ当たり１〜３モルの二酸化珪素を有する金属珪酸塩溶液であり、発泡性成分が過酸化水素水（好適には１０〜２０％濃度）であることが適当である。ここで、結石性無機成分をアルミナセメント、フライアッシュ、活性アルミナ、ポルトランドセメントとしているのは、アルミナセメントで硬化反応を早め、ポルトランドセメントで長期の圧縮強度を確保し、フライアッシュ、活性アルミナでポゾラン反応によるポルトランドセメントの組織強化と、組成の混合時、発泡時の流動性向上を図るためである。なお、フライアッシュは火力発電所の廃材であり、産業廃棄物として処理に困っているものであるが、Ｈ組成ではこのようなフライアッシュを有効に利用することができる。
【００２７】
また、Ｈ組成の無機フォームにおける各成分の配合量は、結石性無機成分を１００重量部、アルカリ性領域で前記結石性成分の硬化をする水含有第２成分を１００〜２００重量部、発泡性成分を５〜５０重量部とすることが適当である。
【００２８】
本発明において、Ｂ組成の無機フォームとＨ組成の無機フォームとを組み合わせて無機フォームを形成する場合、例えば下記に示す積層構造を採ることができるが、これらに限定されるものではない。
▲１▼屋外側Ｂ組成、屋内側Ｈ組成よりなる２層構造
▲２▼屋外側Ｈ組成、屋内側Ｂ組成よりなる２層構造
▲３▼屋外側Ｂ組成、中央Ｈ組成、屋内側Ｂ組成よりなる３層構造
▲４▼屋外側Ｈ組成、中央Ｂ組成、屋内側Ｈ組成よりなる３層構造
【００２９】
【発明の実施の形態】
次に、添付図面を参照して本発明の実施の形態を説明するが、本発明は下記例に限定されるものではない。
【００３０】
（実施例１）
図１は本発明の実施例１に係る耐火断熱ボードを示す斜視図である。本例の耐火断熱ボードは、四角ブロック状の無機フォーム２と、無機フォーム２を囲む四角枠形の金属製部材３とを備え、これら無機フォーム２および金属製部材３によってボード本体１が構成されている。また、ボード本体１から上方に突出した状態でボード本体１の屋内側表面上端部分に固定され、耐火断熱ボードを施工する際に被施工面に取り付けられるボード取付体４を具備する。さらに、他の耐火断熱ボードと接合する際に他の耐火断熱ボードのボード取付体４が挿入、収納されるボード取付体収納部（凹部）５を屋内側表面下端部分に有する。本例において、無機フォーム２は厚さ４０ｍｍのＢ組成の無機フォームからなり、金属製部材３は厚さ２ｍｍのほうろう鋼板（金属板）からなり、ボード取付体４は厚さ５ｍｍの鉄板からなる。
【００３１】
本例の耐火断熱ボードをＲＣ造の壁にアンカーボルトで取り付けるときには、ボード取付体４とコンクリートに孔を開けアンカーボルトを打ち込む。図４はコンクリート躯体８に下から上に耐火断熱ボードを取り付けていく図である。ただし、本例の耐火断熱ボードは、上から下に、右から左に、あるいは左から右に取り付けて行ってもよい。図５はボード取付体４を介して耐火断熱ボードをアンカーボルト９によりコンクリート躯体８に取り付けている図である。図６はボード取付体４を介して耐火断熱ボードをドリルスクリュー（ドライブビス）１１により鉄骨造の鉄骨（シーチャン）１０に取り付けている図である。
【００３２】
図４に示すように、ボード取付体４は他の耐火断熱ボードの凹部５に嵌っている。ボード取付体４が凹部５に嵌ることにより、ボード取付体４は外からの火災時にはボード本体１により耐火的に保護される。この実施例ではこの耐火断熱ボードを壁全面に貼ることにより外装も完成する。
【００３３】
本例におけるＢ組成の無機フォームの成形材料の組成は下記の通りである。
・結石性無機成分として
アルミナセメント　　　　７．３重量％
メタカオリン　　　　　　４．４重量％
ポルトランドセメント　　２．７重量％
・アルカリ性領域内で結石性成分の硬化をする水含有第２成分として
水ガラス　　　　　　　４０．０重量％
・耐火性能付与第３成分として
水酸化アルミニウム　　２３．８重量％
・発泡性成分として
過酸化水素水　　　　　　３．９重量％
・無機フィラー　　　　　　１５．８重量％
【００３４】
本例におけるＢ組成の無機フォームの密度は４４０ｋｇ／ｍ３、熱伝導率は０．１２８ｋｃａｌ／ｍｈ℃であった。また、熱貫流率Ｋは３．２ｋｃａｌ／ｍ２ｈ℃であった。したがって、ｋ＝１ｋｃａｌ／ｍ２ｈ℃が必要な場合は、無機フォームは約１２０ｍｍの厚さが有ればよい。次世代省エネルギー基準のＫ＝０．５ｋｃａｌ／ｍ２ｈ℃が必要な場合は、無機フォームの厚さは約２４０ｍｍあればよい。
【００３５】
本例の耐火断熱ボードの耐火試験をＩＳＯ−８３４で行った。図８のグラフは、耐火試験のＩＳＯ標準加熱時間に対する試験時の実際の炉内温度と耐火断熱ボードの裏面温度を示している。この裏面温度のみをスケールを拡大して表示したものが図９のグラフである。ＩＳＯの耐火試験の合否の基準は、裏面温度の最高温度が初期温度＋１８０℃を超えず、裏面温度の平均が初期温度＋１４０℃を超えないことである。図９のグラフからわかるように、試験開始から６０分後の耐火断熱ボードの屋内裏面の温度は１００℃にもなっていない。
【００３６】
また、図４、図５の使い方の場合には、実際の壁全体の裏面はコンクリート躯体の屋内側面となるため、全く問題なく合否の基準を超えることがわかる。この場合の荷重支持はコンクリート躯体が行う。１０秒を超えて継続する発炎の噴出や１０秒を超えて継続する発炎も生じず、遮炎性にも問題はなかった。図６の使い方の場合には、耐火断熱ボードの裏面が壁の裏面となるが、図９のグラフより全く問題はなく、鉄骨を含めた荷重支持の問題はなく、また１０秒を超えて継続する発炎の噴出や１０秒を超えて継続する発炎もなかった。グラフが示す通り、本実施例の耐火断熱ボードは、４０ｍｍ厚さの無機フォームで６０分の耐火性能を有している。さらに、２時間の耐火性能が必要な場合は、断熱性能の上昇に合わせて厚さを増していけばよい。
【００３７】
（実施例２）
図２は本発明の実施例２に係る耐火断熱ボードを示す斜視図である。本例の耐火断熱ボードは、図１に示した耐火断熱ボードにおいて、四角枠形の金属製部材３における無機フォーム２の屋外側表面を覆う部分がラス網６で形成されていること、および無機フォーム２が厚さ１００ｍｍのＢ組成の無機フォームからなること以外は、図１に示した耐火断熱ボードと同様のものである。本例の耐火断熱ボードをＲＣ造の壁にアンカーボルトで取り付けるときには、ボード取付体４とコンクリートに孔を開けアンカーボルトを打ち込む。本例では、壁全面に耐火断熱ボードを貼りあげた後、ラス網６にさらにモルタルで仕上げを行う。モルタルはラス網６とばかりでなく、無機フォーム２の気泡内にも入り込み、ラス網６を中に入れた状態で無機フォーム２と強固に一体となる。
【００３８】
（実施例３）
図３は本発明の実施例３に係る耐火断熱ボードを示す斜視図である。本例の耐火断熱ボードは、図１に示した耐火断熱ボードにおいて、四角枠形の金属製部材３が径６ｍｍの針金からなる溶接金網７により形成されていること、および無機フォーム２が厚さ１００ｍｍのＢ組成の無機フォームからなること以外は、図１に示した耐火断熱ボードと同様のものである。この耐火断熱ボードを壁に取り付けた後の仕上げは、モルタルで仕上げることもできるし、金属板をさらに貼って仕上げることもできる。
【００３９】
（実施例４）
図７は本発明の実施例４に係る耐火断熱ボードを示す斜視図である。本例の耐火断熱ボードは、図１に示した耐火断熱ボードにおいて、無機フォーム２として、屋外側にＢ組成の無機フォーム１２、中央にＨ組成の無機フォーム１３、屋内側にＢ組成の無機フォーム１２を用いた厚さ１００ｍｍの３層構造のものを使用したこと以外は、図１に示した耐火断熱ボードと同様のものである。
【００４０】
本例におけるＢ組成の無機フォームの成形材料の組成は実施例１と同様である。また、Ｈ組成の無機フォームの成形材料の組成は下記の通りである。
・結石性無機成分として
アルミナセメント　　　１１．０重量％
フライアッシュ　　　　　８．５重量％
活性アルミナ　　　　　　５．９重量％
ポルトランドセメント　　２．７重量％
・アルカリ性領域内で結石性成分の硬化をする水含有第２成分として
水ガラス　　　　　　　３６．０重量％
・発泡性成分として
過酸化水素水　　　　　　６．５重量％
・無機フィラー　　　　　　２４．３重量％
【００４１】
本例におけるＨ組成の無機フォームの密度は２７０ｋｇ／ｍ３、熱伝導率は０．０８４ｋｃａｌ／ｍｈ℃であった。本例では無機フォームの構成を３層としているが、その内容は屋外側にＢ組成２０ｍｍ、中央にＨ組成６０ｍｍ、屋内側にＢ組成２０ｍｍとしている。これにより、耐火断熱ボードの熱貫流率はＫ＝０．９７ｋｃａｌ／ｍ２ｈ℃と従来の省エネルギー基準を満足する値が得られている。また、例えば中央にＢ組成４０ｍｍを挟み、両側にＨ組成３０ｍｍずつとすることにより、熱貫流率をＫ＝１ｋｃａｌ／ｍ２ｈ℃以下にすることもできる。しかし、Ｂ組成の無機フォームを両側に配した場合には、Ｂ組成内部の結晶水が放出され、気化熱を奪うため、耐火性能、断熱性能の点で本例のようにＢ組成の無機フォームを両側に配する方が好ましい。本例でＩＳＯ−８３４の６０分の耐火試験を行ったが、遮炎性、遮熱性、鉄骨に取り付けた場合の非損傷性（荷重支持能力）とも問題なく合格であった。
【００４２】
【発明の効果】
以上のように、本発明に係る耐火断熱ボードは、優れた断熱性能と耐火性能を併有し、しかも施工が簡単なものである。より具体的には、本発明に係る耐火断熱ボードは、下記に示すような効果を奏する。
▲１▼ＲＣ造の外壁、鉄骨造の鉄骨、木造の外壁などに簡単に断熱施工と仕上げを行うことができる。
▲２▼熱貫流率Ｋ＝１ｋｃａｌ／ｍ２ｈ℃以下の優れた断熱性を容易に実現できる。
▲３▼ＩＳＯ−８３４のほぼ１０００℃の耐火試験に対し、６０分耐火の高度な耐火性能を実現できる。また、加熱が屋内側から行われても、屋外側から行われても、同様の優れた耐火性能を示す。
【図面の簡単な説明】
【図１】本発明の実施例１に係る耐火断熱ボードを示す斜視図である。
【図２】本発明の実施例２に係る耐火断熱ボードを示す斜視図である。
【図３】本発明の実施例３に係る耐火断熱ボードを示す斜視図である。
【図４】コンクリート躯体に下から上に耐火断熱ボードを取り付けていく図である。
【図５】ボード取付体を介して耐火断熱ボードをアンカーボルトによりコンクリート躯体に取り付けている図である。
【図６】ボード取付体を介して耐火断熱ボードをドリルスクリューにより鉄骨造の鉄骨に取り付けている図である。
【図７】本発明の実施例４に係る耐火断熱ボードを示す斜視図である。
【図８】耐火試験のＩＳＯ標準加熱時間に対する試験時の実際の炉内温度と耐火断熱ボードの裏面温度を示すグラフである。
【図９】図８のグラフの裏面温度のみをスケールを拡大して表示したグラフである。
【符号の説明】
１　ボード本体
２　無機フォーム
３　金属製部材
４　ボード取付体
５　ボード取付体収納部
６　ラス網
７　金網
８　コンクリート躯体
９　アンカーボルト
１０　鉄骨
１１　ドリルスクリュー
１２　Ｈ組成の無機フォーム
１３　Ｂ組成の無機フォーム
【図１】
2004044133.tif 000003
【図２】
2004044133.tif 000004
【図３】
2004044133.tif 000005
【図４】
2004044133.tif 000006
【図５】
2004044133.tif 000007
【図６】
2004044133.tif 000008
【図７】
2004044133.tif 000009
【図８】
2004044133.tif 000010
【図９】
2004044133.tif 000011